Полиолефиновая композиция с улучшенным внешним видом

1. Полиолефиновая композиция (С) для получения литых изделий, включающая:
i) от 50,0 до 95,0% масс, в расчете на общую массу полипропиленовой композиции (С), полиолефина (РО),
ii) от 5,0 до 30,0% масс, в расчете на общую массу полипропиленовой композиции (С), гетерофазной полипропиленовой композиции (HECO1), и
iii) возможно, неорганический наполнитель (F),
где гетерофазная полипропиленовая композиция (HECO1) состоит из
a) от 40,0 до 80,0 массовых частей, в расчете на общую массу гетерофазной полипропиленовой композиции (HECO1), матрицы (М), содержащей первый полимер (РР1) пропилена и второй полимер (РР2) пропилена, и
4
8
b) от 10,0 до 55,0 массовых частей, в расчете на общую массу гетерофазной полипропиленовой композиции (HECO1), эластомерного сополимера (EPR) пропилена, который является сополимером пропилена и этилена и/или С-С α-олефина, диспергированным внутри матрицы (М),
c) до 5,0 массовых частей, в расчете на общую массу гетерофазной полипропиленовой композиции (HECO1), добавок,
где отношение ПТР(РР1)/ПТР(РР2) составляет от 10000 до 100000; или
где гетерофазная полипропиленовая композиция (HECO1) состоит из
a) от 40,0 до 80,0 массовых частей, в расчете на общую массу гетерофазной полипропиленовой композиции (HECO1), матрицы (М), содержащей первый полимер (РР1) пропилена и второй полимер (РР2) пропилена, причем второй полимер (РР2) пропилена имеет определенный по ISO 1133 показатель текучести расплава ПТР (230°С, 2,16 кг) меньше либо равный 0,05 г/10 мин, и
4
8
b) от 10,0 до 55,0 массовых частей, в расчете на общую массу гетерофазной полипропиленовой композиции (HECO1), эластомерного сополимера (EPR) пропилена, который является сополимером пропилена и этилена и/или С-С α-олефина, диспергированного внутри матрицы (М), и
c) до 5,0 массовых частей, в расчете на общую массу гетерофазной полипропиленовой композиции (HECO1), добавок,
в которой отношение ПТР(РР1)/ПТР(РР2) составляет от 61 до 100000, и
при этом ΠΤΡ(РР1) представляет собой определенный по ISO 1133 показатель текучести расплава ПТР (230°С, 2,16 кг), в [г/10 мин], первого полимера (РР1) пропилена, а ПТР(РР2) представляет собой определенный по ISO 1133 показатель текучести расплава ПТР (230°С, 2,16 кг), в [г/10 мин], второго полимера (РР2) пропилена.
2. Полиолефиновая композиция (С) по п. 1, в которой гетерофазная полипропиленовая композиция (HECO1) состоит из:
i) от 40,0 до 80,0 массовых частей, в расчете на общую массу гетерофазной полипропиленовой композиции (HECO1), матрицы (М), содержащей первый полимер (РР1) пропилена и второй полимер (РР2) пропилена, причем первый полимер (РР1) пропилена имеет определенный по ISO 1133 показатель текучести расплава ПТР (230°С, 2,16 кг) от 100 г/10 мин до 1000 г/10 мин,
4
8
ii) от 10,0 до 55,0 массовых частей, в расчете на общую массу гетерофазной полипропиленовой композиции (HECO1), эластомерного сополимера (EPR) пропилена, который является сополимером пропилена и этилена и/или С-С α-олефина, диспергированным внутри матрицы (М), и
iii) до 5,0 массовых частей, в расчете на общую массу гетерофазной полипропиленовой композиции (HECO1), добавок,
в которой отношение ПТР(РР1)/ПТР(РР2) составляет от 10000 до 100000, при этом ΠΤΡ(ΡΡ1) представляет собой определенный по ISO 1133 показатель текучести расплава ПТР (230°С, 2,16 кг), в [г/10 мин], первого полимера (РР1) пропилена, а ПТР(РР2) представляет собой определенный по ISO 1133 показатель текучести расплава ПТР (230°С, 2,16 кг), в [г/10 мин], второго полимера (РР2) пропилена.
3. Полиолефиновая композиция (С) по п. 2, в которой второй полимер (РР2) пропилена имеет определенный по ISO 1133 показатель текучести расплава ПТР (230°С, 2,16 кг) меньше либо равный 10,0 г/10 мин.
4. Полиолефиновая композиция (С) по п. 1, в которой гетерофазная полипропиленовая композиция (HECO1) состоит из:
i) от 40,0 до 80,0 массовых частей, в расчете на общую массу гетерофазной полипропиленовой композиции (HECO1), матрицы (М), содержащей первый полимер (РР1) пропилена и второй полимер (РР2) пропилена, причем первый полимер (РР1) пропилена имеет определенный по ISO 1133 показатель текучести расплава ПТР (230°С, 2,16 кг) от 100 г/10 мин до 1000 г/10 мин, и второй полимер (РР2) пропилена имеет определенный по ISO 1133 показатель текучести расплава ПТР (230°С, 2,16 кг) меньше либо равный 0,05 г/10 мин,
4
8
ii) от 10,0 до 55,0 массовых частей, в расчете на общую массу гетерофазной полипропиленовой композиции (HECO1), эластомерного сополимера (EPR) пропилена, который является сополимером пропилена и этилена и/или С-С α-олефина, диспергированного внутри матрицы (М), и
iii) до 5,0 массовых частей, в расчете на общую массу гетерофазной полипропиленовой композиции (HECO1), добавок,
в которой отношение ПТР(РР1)/ПТР(РР2) составляет 100000 или менее, при этом ΠΤΡ(РР1) представляет собой определенный по ISO 1133 показатель текучести расплава ПТР (230°С, 2,16 кг), в [г/10 мин], первого полимера (РР1) пропилена, а ПТР(РР2) представляет собой определенный по ISO 1133 показатель текучести расплава ПТР (230°С, 2,16 кг), в [г/10 мин], второго полимера (РР2) пропилена.
5. Полиолефиновая композиция (С) по любому из предшествующих пунктов, в которой первый полимер (РР1) пропилена имеет определенный по ISO 1133 показатель текучести расплава ПТР (230°С, 2,16 кг) в диапазоне от 200 до 1000 г/10 мин.
6. Полиолефиновая композиция (С) по любому из предшествующих пунктов, в которой матрица (М) содержит первый полимер (РР1) пропилена и второй полимер (РР2) пропилена в массовом отношении от 99:1 до 80:20.
7. Полиолефиновая композиция (С) по любому из предшествующих пунктов, имеющая содержание растворимой в ксилоле фракции (XCS) в диапазоне от 10,0 до 50,0% масс.
8. Полиолефиновая композиция (С) по любому из предшествующих пунктов, в которой содержание сомономера в растворимой в ксилоле фракции (XCS) находится в диапазоне от 20,0 до 65,0% мольн.
9. Полиолефиновая композиция (С) по любому из предшествующих пунктов, содержащая матрицу (М) и эластомерный сополимер (EPR) пропилена в массовом отношении от 55:45 до 45:55.
10. Полиолефиновая композиция (С) по любому из предшествующих пунктов, в которой эластомерный сополимер (EPR) пропилена включает:
i) первый эластомерный сополимер (EPR1) пропилена и
ii) второй эластомерный сополимер (EPR2) пропилена,
при этом отношение C(EPR2)/C(EPR1) находится в диапазоне от 1,1 до 10,0, где C(EPR2) представляет собой содержание сомономера, в [% мольн.], во втором эластомерном сополимере (EPR2) пропилена, a (EPR1) представляет собой содержание сомономера, в [% мольн.], в первом эластомерном сополимере (EPR1) пропилена.
11. Полиолефиновая композиция (С) по любому из предшествующих пунктов, имеющая определенный по ISO 1133 показатель текучести расплава ПТР (230°С, 2,16 кг) меньше либо равный 10,0 г/10 мин.
12. Полиолефиновая композиция (С) по любому из предшествующих пунктов, в которой указанная гетерофазная полипропиленовая композиция (HECO1):
a) не содержит сложных эфиров фталевой кислоты, а также соответствующих продуктов их разложения, и
13
b) имеет менее 0,4% мольн. 2,1-регио-дефектов, определенных с помощью С-ЯМР-спектроскопии.
13. Полиолефиновая композиция (С) по любому из предшествующих пунктов, в которой полиолефин (РО) представляет собой полипропилен, предпочтительно гетерофазную полипропиленовую композицию (HECO2), которая отличается от гетерофазной полипропиленовой композиции (HECO1) как она определена в любом из пп. 1-12.
14. Изделие, предпочтительно изделие, полученное посредством литья под давлением, содержащее полиолефиновую композицию (С) по любому из пп. 1-13.
15. Применение гетерофазной полипропиленовой композиции (HECO1) в композиции, содержащей, в дополнение к упомянутой гетерофазной полипропиленовой композиции (HECO1), полиолефин (РО) и, возможно, неорганический наполнитель (F), для уменьшения следов течения в полученных литьем под давлением изделиях, изготовленных из упомянутой композиции, при условии, что указанный полиолефин не является гетерофазной полипропиленовой композицией (HECO1),
где гетерофазная полипропиленовая композиция (HECO1) состоит из
a) от 40,0 до 80,0 массовых частей, в расчете на общую массу гетерофазной полипропиленовой композиции (HECO1), матрицы (М), содержащей первый полимер (РР1) пропилена и второй полимер (РР2) пропилена,
4
8
b) от 10,0 до 55,0 массовых частей, в расчете на общую массу гетерофазной полипропиленовой композиции (HECO1), эластомерного сополимера (EPR) пропилена, который является сополимером пропилена и этилена и/или С-С α-олефина, диспергированным внутри матрицы (М), и
c) до 5,0 массовых частей, в расчете на общую массу гетерофазной полипропиленовой композиции (HECO1), добавок,
где отношение ПТР(РР1)/ПТР(РР2) составляет от 10000 до 100000; или
где гетерофазная полипропиленовая композиция (HECO1) состоит из
a) от 40,0 до 80,0 массовых частей, в расчете на общую массу гетерофазной полипропиленовой композиции (HECO1), матрицы (М), содержащей первый полимер (РР1) пропилена и второй полимер (РР2) пропилена, причем второй полимер (РР2) пропилена имеет определенный по ISO 1133 показатель текучести расплава ПТР (230°С, 2,16 кг) меньше либо равный 0,05 г/10 мин,
b) от 10,0 до 55,0 массовых частей, в расчете на общую массу гетерофазной полипропиленовой композиции (HECO1), эластомерного сополимера (EPR) пропилена, диспергированного внутри матрицы (М), и
c) до 5,0 массовых частей, в расчете на общую массу гетерофазной полипропиленовой композиции (HECO1), добавок,
в которой отношение ПТР(РР1)/ПТР(РР2) составляет от 61 до 100000, и
при этом ΠΤΡ(ΡΡ1) представляет собой определенный по ISO 1133 показатель текучести расплава ПТР (230°С, 2,16 кг), в [г/10 мин], первого полимера (РР1) пропилена, а ПТР(РР2) представляет собой определенный по ISO 1133 показатель текучести расплава ПТР (230°С, 2,16 кг), в [г/10 мин], второго полимера (РР2) пропилена.
16. Применение по п. 15, где гетерофазная полипропиленовая композиция (HECO1) является такой, как определено в любом из пп. 1-12.